Procédé d’élimination des alcalins résiduels d’un matériau de cathode ternaire à haute teneur en nickel et de revêtement dudit matériau de cathode ternaire à haute teneur en nickel, comprenant les étapes suivantes : étape S1 : placer un matériau de cathode ternaire à haute teneur en nickel, fritté et broyé, dans un dispositif de réaction, y introduire de l’ozone, et chauffer ledit dispositif de réaction pour permettre une réaction ; étape S2 : une fois la réaction de l’étape S1 terminée, introduire un gaz inerte et évacuer l’ozone, et introduire du tétrachlorure de titane gazeux en chauffant pour permettre une réaction ; et étape S3 : introduire de l’oxygène pour qu’à la fois du tétrachlorure de titane et de l’oxygène soient présents dans ledit dispositif de réaction, et chauffer ledit dispositif de réaction pour permettre une réaction ; et une fois ladite réaction terminée, soumettre le dispositif de réaction à une décompression et introduire au moins un gaz protecteur à des fins de lavage par flux d’air afin d’obtenir un matériau de cathode ternaire à haute teneur en nickel revêtu. Procédé selon la revendication 1, dans lequel, dans l’étape S1, le dispositif de réaction est un dispositif de dépôt en phase vapeur comprenant au moins une chambre de réaction, et le taux de remplissage du matériau de cathode ternaire à haute teneur en nickel dans ladite chambre de réaction dudit dispositif de dépôt en phase vapeur est de 2 % à 8 %. Procédé selon la revendication 1 ou 2, dans lequel, dans l’étape S1, le débit de gaz de l’ozone est de 10 sccm à 100 sccm. Procédé selon l’une quelconque des revendications précédentes, dans lequel, dans l’étape S1, le chauffage du dispositif de réaction pour permettre une réaction est effectué comme suit : d’abord chauffer le dispositif de réaction entre 500 °C et 800 °C pour permettre une réaction à cette température pendant 4 h à 7 h ; et ensuite le refroidir jusqu’à 100 °C à 120 °C pour permettre une réaction pendant 1 h à 2 h. Procédé selon l’une quelconque des revendications précédentes, dans lequel, dans l’étape S2, la réaction est effectuée entre 140 °C et 160 °C. Procédé selon l’une quelconque des revendications précédentes, dans lequel, dans l’étape S2, après l’introduction du tétrachlorure de titane gazeux, la pression totale de gaz dans le dispositif de réaction est comprise entre 0,1 MPa et 1,0 MPa, et la pression partielle du tétrachlorure de titane gazeux est comprise entre 0,1 MPa et 1,0 MPa. Procédé selon l’une quelconque des revendications précédentes, dans lequel, dans l’étape S3, après l’introduction de l’oxygène, le rapport molaire du tétrachlorure de titane par rapport à l’oxygène est compris dans la gamme allant de 1:5 à 1:20. Procédé selon l’une quelconque des revendications précédentes, dans lequel, dans l’étape S3, la réaction est effectuée entre 550°C et 1 100°C. Procédé selon l’une quelconque des revendications précédentes, dans lequel, dans l’étape S3, le ou les gaz protecteurs sont choisis dans le groupe consistant en l’azote, l’argon, l’oxygène, et leurs mélanges, et le débit d’admission du ou des gaz protecteurs est de 5 sccm à 50 sccm. Procédé de préparation d’une batterie au lithium-ion comprenant au moins les étapes S1 à S3 telles que définies selon l’une quelconque des revendications 1 à 9.